(57)【特許請求の範囲】
【請求項１】
（Ａ）下記平均組成式（Ｉ）
（Ｒ11）aＳｉＯ(4-a)/2              （Ｉ）
（式中、Ｒ11は非置換又は置換の一価炭化水素基であり、ａは１．９５≦ａ≦２．０５を満たす数である。）
で表され、ケイ素原子に結合する全Ｒ11中、０．０１〜１５モル％が一価の脂肪族不飽和炭化水素基であるジオルガノポリシロキサン：１００質量部、（Ｂ）表面疎水化処理された補強性充填剤：５〜２００質量部、（Ｃ）オルガノハイドロジェンポリシロキサンと白金族金属触媒の組合せ及び有機過酸化物から選ばれる少なくとも１種の架橋剤：有効量とを含有する組成物を予め均一に混合して調製された熱硬化型のシリコーンゴム組成物に、表面処理されていないヒュームドシリカ：０．５〜５０質量部を更に添加・混合してなる基体成形用組成物を加熱硬化させた成形品（ａ）の表面に、１分子内に１個以上のアルケニル基と１個以上の加水分解性シリル基を有するフルオロアルキレン化合物又はフルオロポリエーテル化合物を含有するプライマー組成物（ｂ）を塗布し、更にこの上に、熱硬化型のパーフルオロポリエーテル系エラストマー組成物（ｃ）を積層して硬化させ、一体化させることを特徴とするゴム物品の製造方法。
【請求項２】
上記（ｂ）中の１分子内に１個以上のアルケニル基と１個以上の加水分解性シリル基を有するフルオロアルキレン化合物又はフルオロポリエーテル化合物が、下記一般式（１）
【化１】
0004725730.tif 000020
［式中、Ａは−ＣＨ＝ＣＨ2、Ｂは加水分解性シリル基、Ｘ、Ｘ’は独立に２価の連結基であって、Ｘは−ＣＨ2−、−ＣＨ2Ｏ−、−ＣＨ2ＯＣＨ2−又は−Ｙ−ＮＲ1−ＣＯ−〔但し、Ｙは−ＣＨ2−又は下記構造式（Ｚ）
【化２】
0004725730.tif 000021
（ｏ，ｍ又はｐ位）
で示される基、Ｒ1は水素原子、メチル基、フェニル基又はアリル基〕で表される基であり、Ｘ’は−ＣＨ2−、−ＯＣＨ2−、−ＣＨ2ＯＣＨ2−又は−ＣＯ−ＮＲ2−Ｙ’−〔但し、Ｙ’は−ＣＨ2−又は下記構造式（Ｚ’）
【化３】
0004725730.tif 000022
（ｏ，ｍ又はｐ位）
で示される基、Ｒ2は水素原子、メチル基、フェニル基又はアリル基〕で表される基である。ｐは独立に０又は１、ｑは独立に０又は１、Ｒｆ’はフルオロアルキレン又はフルオロポリエーテル含有基である。］
で表される化合物である請求項１記載の方法。
【請求項３】
上記（ｃ）の熱硬化型のパーフルオロポリエーテル系エラストマー組成物が、ヒドロシリル化反応により硬化するものである請求項１又は２記載の製造方法。
【請求項４】
上記（ｃ）の熱硬化型のパーフルオロポリエーテル系エラストマー組成物が、１分子中に少なくとも２個のアルケニル基を有し、かつ主鎖中にパーフルオロポリエーテル構造を有するポリマーと、１分子中に少なくとも２個のＳｉＨ基を有する化合物と、白金族触媒とを含む組成物である請求項３記載の方法。
【発明の詳細な説明】
【技術分野】
【０００１】
本発明は、耐溶剤性、耐薬品性、耐熱性、低温特性が良好なパーフルオロポリエーテル系フッ素エラストマー組成物の硬化物をシリコーンゴム成形品と一体化してなるゴム物品の製造方法に関する。
【背景技術】
【０００２】
従来のフッ化ビニリデン系フッ素ゴムは、耐熱性、耐薬品性、機械的強度などに優れたエラストマーであるため、自動車及び機械産業を中心に広い分野で工業的に使用されている。
しかしながら、その耐薬品性は不十分であり、ケトン系、低級アルコール系、カルボニル系、有機酸系などの極性溶剤には容易に膨潤してしまい、アミンを含む薬品には劣化してゴム強度や伸びが極端に低下してしまうという欠点を有している。また、低温特性においても、−２０℃以下ではゴム弾性を失ってしまい、シール材として使用できなくなってしまうため、寒冷地での使用には限界があるのが一般的である。
【０００３】
そこで、それらの欠点を改善するために、パーフルオロ化合物と含フッ素オルガノ水素ポリシロキサンとを主成分とする液状もしくはミラブルタイプの含フッ素硬化性組成物が提案されている（特許文献１〜３：特許第２９９０６４６号公報、特許第３５７３１９１号公報、特許第３６３３８３６号公報参照）。
しかしながら、これらの含フッ素硬化性組成物は、異種の安価なゴムとのブレンドも困難であるためにその成形品は一般的に高価であり、使用用途は限定されてしまう。
【０００４】
更に、ゴム物性や加工性に関しては、他種ゴムが優れた特性を有する場合がある。具体的にシリコーンゴムと比較すると、ゴム強度、伸び、圧縮永久歪、ロール作業性、金型離型性などの点ではシリコーンゴムに及ばない。
従って、前述の含フッ素硬化性組成物は、耐溶剤性、耐薬品性が最大の特徴であり、溶剤や薬品が部分的に接触する場合は、接触部分のみを含フッ素硬化性組成物として、それ以外の部分については異種のゴム材質のほうが好ましい場合がある。
【０００５】
【特許文献１】特許第２９９０６４６号公報
【特許文献２】特許第３５７３１９１号公報
【特許文献３】特許第３６３３８３６号公報
【特許文献４】特開２００５−２４８１４８号公報
【特許文献５】特開２００５−２４６９５０号公報
【特許文献６】特開２００５−２４８１４９号公報
【特許文献７】特開２００５−２４８１５０号公報
【発明の開示】
【発明が解決しようとする課題】
【０００６】
本発明は、上記事情に鑑みなされたもので、含フッ素ゴム組成物の硬化物の耐溶剤性、耐薬品性、耐熱性、低温特性に優れた部分と、シリコーンゴムの特性を併せ持つ、パーフルオロポリエーテル系含フッ素ゴム組成物の硬化物とシリコーンゴム成形品を接着させて一体成形したゴム物品の製造方法を提供することを目的とする。
【課題を解決するための手段】
【０００７】
本発明者らは、上記目的を達成するため鋭意検討を行った結果、シリコーンゴムとパーフルオロポリエーテル系フッ素ゴムとの接着及び一体成形品を得る方法として、特開２００５−２４８１４８号公報、特開２００５−２４６９５０号公報、特開２００５−２４８１４９号公報、特開２００５−２４８１５０号公報（特許文献４〜７）を提案している。
【０００８】
即ち、特開２００５−２４８１４８号公報（特許文献４）では、未加硫の加熱硬化型のシリコーンゴムと、未加硫の加熱硬化型パーフルオロポリエーテル系フッ素ゴムとを共加硫することによって一体成形品を得る方法が開示されている。
特開２００５−２４６９５０号公報（特許文献５）では、シリコーンゴム成形物上に加熱硬化型パーフルオロポリエーテル系フッ素ゴムを積層させる方法について開示されている。
特開２００５−２４８１４９号公報、特開２００５−２４８１５０号公報（特許文献６，７）は、シリコーンゴム成形体とパーフルオロポリエーテル系フッ素ゴム成形体とを、縮合架橋型の液状シリコーン接着剤で接着させている。
【０００９】
しかしながら、更にシリコーンゴムにフッ素系エラストマーを強固に一体化させる方法、特に薄膜加工品を得る場合に有効で寸法安定性にも優れたゴム物品の製造方法が望まれている。
【００１０】
本発明者らは、上記要望に応えるため、更なる検討を行った結果、熱硬化型のシリコーンゴム組成物に対し表面処理されていないヒュームドシリカが配合された基体成形用組成物を加熱硬化させた後、その表面に１分子内に１個以上のアルケニル基と１個以上の加水分解性シリル基を有するフルオロアルキレン化合物又はフルオロポリエーテル化合物を含有するプライマー組成物を塗布し、更にその上に熱硬化型のパーフルオロポリエーテル系エラストマー組成物を積層して硬化させることによって、シリコーンゴム成形品とフッ素系エラストマーとが良好に接着し、一体化したゴム物品が作製できることを見出し、本発明をなすに至った。
【００１１】
従って、本発明は、下記に示すシリコーンゴム成形品とフッ素系エラストマーとを一体化したゴム物品の製造方法を提供する。
請求項１：
（Ａ）下記平均組成式（Ｉ）
（Ｒ11）aＳｉＯ(4-a)/2              （Ｉ）
（式中、Ｒ11は非置換又は置換の一価炭化水素基であり、ａは１．９５≦ａ≦２．０５を満たす数である。）
で表され、ケイ素原子に結合する全Ｒ11中、０．０１〜１５モル％が一価の脂肪族不飽和炭化水素基であるジオルガノポリシロキサン：１００質量部、（Ｂ）表面疎水化処理された補強性充填剤：５〜２００質量部、（Ｃ）オルガノハイドロジェンポリシロキサンと白金族金属触媒の組合せ及び有機過酸化物から選ばれる少なくとも１種の架橋剤：有効量とを含有する組成物を予め均一に混合して調製された熱硬化型のシリコーンゴム組成物に、表面処理されていないヒュームドシリカ：０．５〜５０質量部を更に添加・混合してなる基体成形用組成物を加熱硬化させた成形品（ａ）の表面に、１分子内に１個以上のアルケニル基と１個以上の加水分解性シリル基を有するフルオロアルキレン化合物又はフルオロポリエーテル化合物を含有するプライマー組成物（ｂ）を塗布し、更にこの上に、熱硬化型のパーフルオロポリエーテル系エラストマー組成物（ｃ）を積層して硬化させ、一体化させることを特徴とするゴム物品の製造方法。
請求項２：
上記（ｂ）中の１分子内に１個以上のアルケニル基と１個以上の加水分解性シリル基を有するフルオロアルキレン化合物又はフルオロポリエーテル化合物が、下記一般式（１）
【化１】
0004725730.tif 000002
［式中、Ａは−ＣＨ＝ＣＨ2、Ｂは加水分解性シリル基、Ｘ、Ｘ’は独立に２価の連結基であって、Ｘは−ＣＨ2−、−ＣＨ2Ｏ−、−ＣＨ2ＯＣＨ2−又は−Ｙ−ＮＲ1−ＣＯ−〔但し、Ｙは−ＣＨ2−又は下記構造式（Ｚ）
【化２】
0004725730.tif 000003
（ｏ，ｍ又はｐ位）
で示される基、Ｒ1は水素原子、メチル基、フェニル基又はアリル基〕で表される基であり、Ｘ’は−ＣＨ2−、−ＯＣＨ2−、−ＣＨ2ＯＣＨ2−又は−ＣＯ−ＮＲ2−Ｙ’−〔但し、Ｙ’は−ＣＨ2−又は下記構造式（Ｚ’）
【化３】
0004725730.tif 000004
（ｏ，ｍ又はｐ位）
で示される基、Ｒ2は水素原子、メチル基、フェニル基又はアリル基〕で表される基である。ｐは独立に０又は１、ｑは独立に０又は１、Ｒｆ’はフルオロアルキレン又はフルオロポリエーテル含有基である。］
で表される化合物である請求項１記載の方法。
請求項３：
上記（ｃ）の熱硬化型のパーフルオロポリエーテル系エラストマー組成物が、ヒドロシリル化反応により硬化するものである請求項１又は２記載の製造方法。
請求項４：
上記（ｃ）の熱硬化型のパーフルオロポリエーテル系エラストマー組成物が、１分子中に少なくとも２個のアルケニル基を有し、かつ主鎖中にパーフルオロポリエーテル構造を有するポリマーと、１分子中に少なくとも２個のＳｉＨ基を有する化合物と、白金族触媒とを含む組成物である請求項３記載の方法。
【発明の効果】
【００１２】
本発明によれば、未硬化のパーフルオロポリエーテル系フッ素ゴム組成物をシリコーンゴム成形品と一体成形したゴム物品を得ることができるので、両ゴム間の界面を一定にすることができて寸法精度にも優れ、工業的な利用価値が大きい。
【発明を実施するための最良の形態】
【００１３】
本発明のゴム物品は、熱硬化型のシリコーンゴム組成物１００質量部に対し表面処理されていないヒュームドシリカが０．５〜５０質量部配合された基体成形用組成物を加熱硬化させた成形品（ａ）の表面に、１分子内に１個以上のアルケニル基と１個以上の加水分解性シリル基を有するフルオロアルキレン化合物又はフルオロポリエーテル化合物を含有するプライマー組成物（ｂ）を塗布し、更にその上に熱硬化型のパーフルオロポリエーテル系エラストマー組成物（ｃ）を積層して硬化させ、一体化させるものである。
以下、（ａ）〜（ｃ）について詳細に説明する。
【００１４】
成形品（ａ）
本発明に係るシリコーンゴム成形品（ａ）は、通常のシリコーンゴム未硬化組成物に未処理のヒュームドシリカを配合した後、プレスやＨＡＶにより成形加工された硬化物であればよく、架橋系や加工方法は任意に選択できる。
【００１５】
ここでいうシリコーンゴムは、「シリコーンハンドブック」（伊藤邦雄編、日刊工業新聞社、１９９０年８月３１日発行）中に詳しく記載されており、９章のシリコーンゴムをはじめ、１０章の液状シリコーンゴム、１１章の変性シリコーンゴム、１５章のフルオロシリコーンゴムが挙げられ、最も好ましく使用されるものはシリコーンゴム（９章）とフルオロシリコーンゴム（１５章）であって、本発明のシリコーンゴムはフルオロシリコーンゴムを含む。
【００１６】
まず、未処理のヒュームドシリカを配合する前のシリコーンゴム組成物について以下に説明する。シリコーンゴムを与えるシリコーンゴム組成物は、過酸化物を用いて硬化させるパーオキサイド架橋と、Ｓｉ−Ｈ基含有化合物及び白金族金属系触媒を用いて硬化させる付加架橋が一般的である。
【００１７】
かかるシリコーンゴム組成物としては、例えば、
（Ａ）下記平均組成式（Ｉ）
（Ｒ11）aＳｉＯ(4-a)/2              （Ｉ）
（式中、Ｒ11は非置換又は置換の一価炭化水素基であり、ａは１．９５≦ａ≦２．０５を満たす数である。）
で表されるジオルガノポリシロキサンであって、該ジオルガノポリシロキサンのケイ素原子に結合する全Ｒ11中、０．０１〜１５モル％が一価の脂肪族不飽和炭化水素基であるもの、
（Ｂ）表面処理が施された補強性充填剤、及び
（Ｃ）架橋剤
からなるシリコーンゴム組成物が挙げられる。
【００１８】
ここで、（Ａ）成分のジオルガノポリシロキサンは、分子中に少なくとも２個の一価の脂肪族不飽和炭化水素基を含有し、好ましくは下記平均組成式（Ｉ）
（Ｒ11）aＳｉＯ(4-a)/2              （Ｉ）
（式中、Ｒ11は非置換又は置換の一価炭化水素基であり、ａは１．９５≦ａ≦２．０５を満たす数である。）
で表され、該ジオルガノポリシロキサンのケイ素原子に結合する全Ｒ11中、０．０１〜１５モル％が一価の脂肪族不飽和炭化水素基である。脂肪族不飽和炭化水素基の含有割合が０．０１モル％未満の場合、十分な引裂強さを有する硬化物が得られない場合があり、また、１５モル％を超えると、得られる硬化物が脆くなり、十分な引裂強さが得られない等の不都合がある場合がある。
【００１９】
ここで、一価の脂肪族不飽和炭化水素基としては、例えば、ビニル基、アリル基等の炭素原子数２〜８のアルケニル基が挙げられ、その中でも好ましいものは、ビニル基である。また、上記脂肪族不飽和炭化水素基以外のＲ11としては、好ましくは炭素原子数１〜１０、更に好ましくは炭素原子数１〜８の一価炭化水素基が挙げられ、具体的には、例えば、メチル基、エチル基等のアルキル基；フェニル基等のアリール基；ベンジル基等のアラルキル基；これらの基の水素原子の一部又は全部をハロゲン原子等で置換した、例えば、トリフルオロプロピル基等の基などが例示され、これらの中で好ましいものは、メチル基である。また、（Ａ）成分のジオルガノポリシロキサンは、ケイ素原子に結合する水酸基を有していてもよい。
【００２０】
上記平均組成式（Ｉ）において、ａは１．９５≦ａ≦２．０５を満たす数である。ａが１．９５未満の場合、安定な直鎖状ポリマーが得られない場合があり、ゲル化しやすく、またａが２．０５を超えると高分子量のポリマーになり難い場合がある。
【００２１】
また、（Ａ）成分のジオルガノポリシロキサンの重合度は、得られる硬化物の機械的強度を十分なものとするために、１，０００以上であることが好ましく、更に２，０００以上であることが好ましく、特に３，０００〜１０，０００であることが好ましい。
【００２２】
（Ａ）成分のジオルガノポリシロキサンとして、具体的には、下記一般式（ＩＩ）：
【化４】
0004725730.tif 000005
（式中、ｂは１以上の整数、ｃは１以上の整数であり、ｂ＋ｃは、好ましくは１，０００以上の整数であり、更に好ましくは２，０００以上の整数であり、特に好ましくは３，０００〜１０，０００の整数である。但し、ｂ及びｃは、ケイ素原子に結合する全有機基中の−ＣＨ＝ＣＨ2基の割合が０．０１〜１５モル％となるような数値である。複数のＲ12は同一でも異なってもよく、メチル基、ビニル基又は水酸基である。）
で表される化合物；下記一般式（ＩＩＩ）：
【００２３】
【化５】
0004725730.tif 000006
（式中、ｄは１以上の整数、ｅは１以上の整数、ｆは１以上の整数であり、ｄ＋ｅ＋ｆは、好ましくは１，０００以上の整数であり、更に好ましくは２，０００以上の整数であり、特に好ましくは３，０００〜１０，０００の整数である。但し、ｄ、ｅ及びｆは、ケイ素原子に結合する全有機基中の−ＣＨ＝ＣＨ2基の割合が０．０１〜１５モル％となるような数値である。複数のＲ13は同一でも異なってもよく、メチル基、ビニル基、３，３，３−トリフルオロプロピル基又は水酸基である。）
で表される化合物；下記一般式（ＩＶ）：
【００２４】
【化６】
0004725730.tif 000007
（式中、ｄは１以上の整数、ｅは１以上の整数、ｆは１以上の整数であり、ｄ＋ｅ＋ｆは、好ましくは１，０００以上の整数であり、更に好ましくは２，０００以上の整数であり、特に好ましくは３，０００〜１０，０００の整数である。但し、ｄ、ｅ及びｆは、ケイ素原子に結合する全有機基中の−ＣＨ＝ＣＨ2基の割合が０．０１〜１５モル％となるような数値である。複数のＲ14は同一でも異なってもよく、メチル基、ビニル基、フェニル基又は水酸基である。）
で表される化合物等が例示され、これらの中でも上記一般式（ＩＩ）で表される化合物が好ましい。
【００２５】
（Ａ）成分のジオルガノポリシロキサンは、公知の方法により製造することができ、例えば、オルガノハロシランの１種又は２種以上を（共）加水分解することにより得られた環状ポリシロキサン（シロキサンの３又は４量体）を塩基性触媒又は酸性触媒存在下で開環重合することにより製造される。
【００２６】
（Ｂ）成分の補強性充填剤は、得られる硬化物に機械的強度を付与するものであり、これは予め表面処理されて疎水化されたものであり、例えば、ヒュームドシリカ、沈降シリカ、溶融シリカ、石英粉末、けいそう土、ケイ酸アルミニウム、酸化チタン、酸化亜鉛、酸化鉄、アルミナ、炭酸カルシウム、炭酸亜鉛、カーボンブラック等が挙げられる。その中でも、補強性を十分なものとするためにシリカを使用することが好ましく、また、通常、ＢＥＴ法による比表面積が１０ｍ2／ｇ以上、好ましくは１００ｍ2／ｇ以上のものが使用される。特に好ましくは、比表面積１００〜４００ｍ2／ｇのヒュームドシリカ及び沈降シリカが使用される。また、（Ｂ）成分の補強性充填剤は、得られる硬化物に機械的強度を付与するのみならず、その種類に応じ、電気伝導性、熱伝導性等をも付与する。
【００２７】
（Ｂ）成分の補強性充填剤を処理する表面処理剤としては、例えば、（ＣＨ3）3ＳｉＣｌ、（ＣＨ3）2ＳｉＣｌ2、（ＣＨ3）ＳｉＣｌ3等のクロロシラン；ＣＨ2＝ＣＨＳｉ（ＯＣＨ3）3、（ＣＨ3）2Ｓｉ（ＯＣＨ3）2、ＣＨ3Ｓｉ（ＯＣＨ3）3等のアルコキシシラン；（ＣＨ3）3ＳｉＮＨＳｉ（ＣＨ3）3等のオルガノシラザン；下記一般式：
【化７】
0004725730.tif 000008
（式中、ｇ及びｈは、ｇ＞０、ｈ＞１、１＜ｇ＋ｈ＜１００を満たす数である。）
で表されるシリコーンオイル等の表面処理剤が挙げられ、これら表面処理剤を用いた表面処理は常法によって行うことができる。この場合、表面処理剤の加水分解性を調整、促進するために少量の水を添加してもよい。
【００２８】
（Ｂ）成分の配合量は、（Ａ）成分１００質量部に対して、通常、５〜２００質量部の範囲であり、好ましくは１０〜１００質量部の範囲である。（Ｂ）成分の配合量が少なすぎると、加工性が不十分で、十分な補強効果が得られない場合があり、多すぎると作業性、加工時の型流れ性等が低下したり、シリコーンゴムの機械的強度が却って低下する場合がある。
【００２９】
（Ｃ）成分の架橋剤は、本発明のシリコーンゴム組成物を硬化させ得るものであればよい。（Ｃ）成分としては、硬化方法に応じて、オルガノハイドロジェンポリシロキサンと白金族金属系触媒の組み合わせを用いたり、有機過酸化物を用いたりすることができる。
【００３０】
（Ｃ）成分として、オルガノハイドロジェンポリシロキサンと白金族金属系触媒との組み合わせを使用する場合のオルガノハイドロジェンポリシロキサンとしては、一分子中に少なくとも２個のＳｉ−Ｈ基を有するものを使用し、その構造は、直鎖状、環状又は分岐状のいずれの構造であってもよい。また、Ｓｉ−Ｈ基は、分子鎖の末端でも分子鎖の途中にあってもよい。更に、オルガノハイドロジェンポリシロキサンは、通常、重合度３００以下のものを使用するのが好ましい。
【００３１】
前記オルガノハイドロジェンポリシロキサンとして、具体的には、ジメチルハイドロジェンシリル基で末端が停止されたジオルガノポリシロキサン；ジメチルシロキシ単位、メチルハイドロジェンシロキシ単位及び末端トリメチルシロキシ単位からなる共重合体；ジメチルハイドロジェンシロキシ単位と、ＳｉＯ2単位とからなる低粘度流体；１，３，５，７−テトラハイドロジェン−１，３，５，７−テトラメチルシクロテトラシロキサン；１−プロピル−３，５，７−トリハイドロジェン−１，３，５，７−テトラメチルシクロテトラシロキサン；１，５−ジハイドロジェン−３，７−ジヘキシル−１，３，５，７−テトラメチルシクロテトラシロキサン等が例示される。オルガノハイドロジェンポリシロキサンは、それに含まれるＳｉ−Ｈ基が（Ａ）成分のジオルガノポリシロキサンの脂肪族不飽和炭化水素基１モル当たり、通常、０．５〜３．０モル、好ましくは１．０〜２．０モルとなる量を使用するのが好ましい。
【００３２】
また、白金族金属系触媒は、（Ａ）成分のジオルガノポリシロキサンの脂肪族不飽和炭化水素基と前記オルガノハイドロジェンポリシロキサン中のＳｉ−Ｈ基とのヒドロシリル化反応の触媒として使用するものであり、（Ａ）成分のオルガノポリシロキサンと該オルガノハイドロジェンポリシロキサンの合計質量に対して、通常、０．１〜２，０００ｐｐｍ、好ましくは１〜１，０００ｐｐｍ（白金族金属として）の範囲で使用される。かかる白金族金属系触媒としては、例えば、米国特許第２，９７０，１５０号明細書に記載されている微粉末金属白金触媒、米国特許第２，８２３，２１８号明細書に記載されている塩化白金酸触媒、米国特許第３，１５９，６０１号明細書及び米国特許第３，１５９，６６２号明細書に記載されている白金−炭化水素錯化合物、米国特許第３，５１６，９４６号明細書に記載されている塩化白金酸−オレフィン錯化合物、米国特許第３，７７５，４５２号明細書、米国特許第３，８１４，７８０号明細書に記載されている白金−ビニルシロキサン錯体等の白金系触媒などを使用することができる。
【００３３】
（Ｃ）成分として、オルガノハイドロジェンポリシロキサンと白金族金属系触媒との組み合わせを使用して、本発明のシリコーンゴム組成物をヒドロシリル化反応により硬化させる場合には、室温における保存安定性が良好で、かつ適度なポットライフを保持するために、メチルビニルシクロテトラシロキサンや、エチニルシクロヘキサノール等のアセチレンアルコール類などの反応制御剤を添加することも可能である。ヒドロシリル化反応による硬化は、６０〜４００℃の温度で１分〜５時間程度加熱することにより行われる。
【００３４】
（Ｃ）成分として有機過酸化物を使用する場合、該有機過酸化物は、（Ａ）成分のジオルガノポリシロキサン１００質量部に対して、通常、０．０１〜３質量部、好ましくは０．０５〜１質量部を配合する。
有機過酸化物としては、通常、有機過酸化物硬化型シリコーンゴムを硬化させるために使用されているものを特に制約なく使用することができ、具体的には、例えば、ベンゾイルパーオキサイド、ビス（２，４−ジクロロベンゾイル）パーオキサイド、ジ−ｔ−ブチルパーオキサイド、２，５−ジメチル−ジ−ｔ−ブチルパーオキシヘキサン、ｔ−ブチルパーベンゾエート、ｔ−ブチルパーオキシイソプロピルカーボネート、ジクミルパーオキサイド等が挙げられる。これらは１種単独でも２種以上を組み合わせて使用してもよい。
【００３５】
（Ｃ）成分として有機過酸化物を使用して本発明の組成物を硬化する場合、通常、１００〜４００℃の温度で１分〜５時間程度加熱すればよい。
【００３６】
また、（Ｃ）成分としては、上記のオルガノハイドロジェンポリシロキサンと白金族金属系触媒との組み合わせと、有機過酸化物とを併用することもできる。
【００３７】
本発明の成形品（ａ）を得るための基体成形用組成物は、上記各成分を混合してなるシリコーンゴム組成物に対し未処理のヒュームドシリカが配合されたものである。ここで、未処理のヒュームドシリカは、ＢＥＴ法による比表面積が１０ｍ2／ｇ以上のものが好適に使用され、より好ましくは１００ｍ2／ｇ以上のものが使用される。特に好ましくは、比表面積１００〜４００ｍ2／ｇである。
【００３８】
未処理のヒュームドシリカの配合量は、上記（Ａ），（Ｂ），（Ｃ）成分からなるシリコーンゴム組成物１００質量部に対して０．５〜５０質量部であり、好ましくは１．０〜２０質量部、より好ましくは１．０〜１０質量部がよい。配合量が少なすぎると、十分な接着効果が得られない。配合量が多すぎると、硬化後のシリコーンゴム成形品の機械的特性が低下する懸念がある。
【００３９】
上記未処理のヒュームドシリカの配合は、上記シリコーンゴム組成物を調製した後、これに未処理のヒュームドシリカを添加、混合する。この場合、シリコーンゴム組成物としては市販品が使用できる（例えば、信越化学工業（株）製  ＫＥ９５１、ＦＥ２７１、ＫＥ９７１、ＫＥ１９５０等）が、このような市販品等の予め製造されたシリコーンゴム組成物に対する上記未処理のヒュームドシリカの配合は、ミラブルタイプの組成物であれば、２本ロール、ニーダー、バンバリーミキサーなどの混練機を使用すればよく、液状タイプの組成物であれば、プラネタリーミキサー、品川ミキサーなどの混練機を使用すればよい。
また、この基体成形用組成物の加熱硬化条件は、上述した通りである。
【００４０】
（ｂ）成分
（ｂ）成分のプライマー組成物は、１分子内に１個以上、特に１〜３個のアルケニル基と、１個以上、特に１〜３個の加水分解性シリル基を有するフルオロアルキレン化合物又はフルオロポリエーテル化合物を含有してなるものである。
【００４１】
１分子内に１個以上のアルケニル基と１個以上の加水分解性シリル基を有するフルオロアルキレン化合物又はフルオロポリエーテル化合物としては、下記一般式（１）で示されるものが好ましい。
【化８】
0004725730.tif 000009
［式中、Ａは−ＣＨ＝ＣＨ2、Ｂは加水分解性シリル基、Ｘ、Ｘ’は独立に２価の連結基であって、Ｘは−ＣＨ2−、−ＣＨ2Ｏ−、−ＣＨ2ＯＣＨ2−又は−Ｙ−ＮＲ1−ＣＯ−〔但し、Ｙは−ＣＨ2−又は下記構造式（Ｚ）
【化９】
0004725730.tif 000010
（ｏ，ｍ又はｐ位）
で示される基、Ｒ1は水素原子、メチル基、フェニル基又はアリル基〕で表される基であり、Ｘ’は−ＣＨ2−、−ＯＣＨ2−、−ＣＨ2ＯＣＨ2−又は−ＣＯ−ＮＲ2−Ｙ’−〔但し、Ｙ’は−ＣＨ2−又は下記構造式（Ｚ’）
【化１０】
0004725730.tif 000011
（ｏ，ｍ又はｐ位）
で示される基、Ｒ2は水素原子、メチル基、フェニル基又はアリル基〕で表される基である。ｐは独立に０又は１、ｑは独立に０又は１、Ｒｆ’はフルオロアルキレン又はフルオロポリエーテル含有基である。］
【００４２】
上記式中、Ｂは加水分解性シリル基であり、具体的には、ＳｉＲ'xＲ''3-xで示されるものが挙げられる。ここで、Ｒ''は加水分解性基であり、塩素原子等のハロゲン原子、炭素数１〜４のアルコキシ基、アセトキシ基、イソプロペノキシ基等が挙げられ、ｘは０，１又は２，特に０又は１である。
【００４３】
Ｒｆ’はフルオロアルキレン又はフルオロポリエーテル含有基であり、フルオロアルキレンの場合の代表例は下記式
−ＣrＦ2r−
［ｒは２〜２０の整数］
で示されるものが挙げられる。
【００４４】
フルオロポリエーテルの場合は下記一般式
−（Ｒｆ−Ｏ）s−
（式中、Ｒｆは炭素原子数１〜６、好ましくは１〜３の直鎖状又は分岐状のフルオロアルキレン基であり、ｓは１〜５００、好ましくは２〜４００、より好ましくは１０〜２００の整数である。）
で示されるものが挙げられる。
【００４５】
前記−（Ｒｆ−Ｏ）−で示される繰り返し単位としては、例えば、
−ＣＦ2Ｏ−、
−ＣＦ2ＣＦ2Ｏ−、
−ＣＦ2ＣＦ2ＣＦ2Ｏ−、
−ＣＦ（ＣＦ3）ＣＦ2Ｏ−、
−ＣＦ2ＣＦ2ＣＦ2ＣＦ2Ｏ−、
−ＣＦ2ＣＦ2ＣＦ2ＣＦ2ＣＦ2ＣＦ2Ｏ−、
−Ｃ（ＣＦ3）2Ｏ−
等が挙げられ、中でも好ましいのは、
−ＣＦ2Ｏ−、
−ＣＦ2ＣＦ2Ｏ−、
−ＣＦ2ＣＦ2ＣＦ2Ｏ−、及び
−ＣＦ（ＣＦ3）ＣＦ2Ｏ−
である。
前記パーフルオロアルキルエーテル構造は、これらの−（Ｒｆ−Ｏ）−で示される繰り返し単位の１種を単独で又は２種以上の組み合わせで構成されていてもよい。
【００４６】
Ｒｆ’の具体例としては、下記式（１’）
【化１１】
0004725730.tif 000012
［ｋは２〜６の整数、ｍ及びｎはそれぞれ０〜２００、好ましくは５〜１００の整数である。］
で表される分子量４００〜１００，０００、好ましくは１，０００〜５０，０００のフルオロポリエーテル含有基が挙げられる。
【００４７】
上記一般式（１）で表されるフルオロアルキレン化合物又はフルオロポリエーテル化合物の具体例としては、下記式で表されるものが挙げられる。
【００４８】
【化１２】
0004725730.tif 000013
【００４９】
【化１３】
0004725730.tif 000014
（式中、ｋ、ｍ及びｎはそれぞれ上記式（１’）で定義したｋ、ｍ、ｎと同じ意味を示す。）
これらのフルオロアルキレン化合物又はフルオロポリエーテル化合物は１種を単独で又は２種以上を組み合わせて使用できる。
【００５０】
（ｂ）成分のプライマー組成物は、１分子内に１個以上のアルケニル基と１個以上の加水分解性シリル基を有するフルオロアルキレン化合物又はフルオロポリエーテル化合物を必須成分とするが、その他必要に応じて、加水分解反応を促進させる触媒や他の接着添加剤、溶剤、充填材などを配合してもよい。
【００５１】
加水分解反応を促進させる触媒としては、有機スズ化合物や有機チタン酸エステル化合物などが挙げられる。
有機スズ化合物としては、ジブチルスズジメトキシド、ジブチルスズジアセテート、ジブチルスズジオクテート、ジブチルスズジラウレート、ジブチルスズジオレエート、ジブチルスズジステアレート、ジオクチルスズジアセテート、ジオクチルスズジラウレート、ジエチルスズジオレエート等を挙げることができる。
【００５２】
有機チタン酸エステル類としては、有機チタン酸エステル、チタンのキレート化合物、チタンのケイ酸エステルによるキレート化合物、チタネート系カップリング剤、これらの部分加水分解縮合物等が挙げられる。有機チタン酸エステル類の具体例としては、テトライソプロピルチタネート、テトラノルマルブチルチタネート、ブチルチタネートダイマー、テトラキス（２−エチルヘキシル）チタネート、テトラステアリルチタネート、テトラメチルチタネート、ジエトキシビス（アセチルアセトナト）チタン、ジイソプロピルビス（アセチルアセトナト）チタン、ジイソプロポキシビス（エチルアセトアセテート）チタン、イソプロポキシ（２−エチル−１，３−ヘキサンジオラト）チタン、ジ（２−エチルヘキソキシ）ビス（２−エチル−１，３−ヘキサンジオラト）チタン、ジ−ｎ−ブトキシビス（トリエタノールアミナト）チタン、テトラアセチルアセトネートチタン、ヒドロキシビス（ラクタト）チタン及びこれらの加水分解縮合物等を挙げることができる。
【００５３】
その他の接着添加剤としては、シランカップリング剤などが挙げられる。シランカップリング剤としては、テトラメトキシシラン、テトラエトキシシラン、メチルトリメトキシシラン、プロピルトリメトキシシラン、メチルトリエトキシシラン、ビニルトリメトキシシラン、ビニルトリエトキシシラン、ジメチルジメトキシシラン、フェニルトリメトキシシラン、ジフェニルジメトキシシラン、フェニルトリエトキシシラン、γ−グリシドキシプロピルトリメトキシシラン、γ−グリシドキシプロピルトリエトキシシラン、γ−グリシドキシプロピルメチルジメトキシシラン、β−（３，４−エポキシシクロヘキシル）エチルトリメトキシシラン、β−（３，４−エポキシシクロヘキシル）エチルトリエトキシシラン、ｐ−スチリルトリメトキシシラン、３−メタクリロキシプロピルメチルジメトキシシラン、３−メタクリロキシプロピルトリメトキシシラン、３−アクリロキシプロピルトリメトキシシラン、Ｎ−２（アミノエチル）３−アミノプロピルメチルジメトキシシラン、Ｎ−２（アミノエチル）３−アミノプロピルトリメトキシシラン、Ｎ−２（アミノエチル）３−アミノプロピルトリエトキシシラン、３−アミノプロピルトリメトキシシラン、３−アミノプロピルトリエトキシシラン、３−トリエトキシシリル−Ｎ−（１，３−ジメチル−ブチリデン）プロピルアミン、Ｎ−フェニル−３−アミノプロピルトリメトキシシラン、３−ウレイドプロピルトリエトキシシラン、３−クロロプロピルトリメトキシシラン、３−メルカプトプロピルメチルジメトキシシラン、３−メルカプトプロピルトリメトキシシラン、３−イソシアネートプロピルトリエトキシシラン等を挙げることができる。
【００５４】
希釈溶剤は、主にプライマー塗布作業に適した粘度に調節するために用いることができる。このような溶剤は、前記（ｂ）成分からなるプライマー組成物を溶解あるいは分散するものであればよく、その種類は特に限定されない。かかる溶剤の具体例としては、トルエン、キシレン、ヘプタン、ヘキサン、石油系溶媒等の炭化水素系溶剤、トリクロロエチレン等のハロゲン系溶剤、酢酸エチル、酢酸ブチル等のエステル系溶剤、アセトン、メチルエチルケトン、メチルイソブチルケトン等のケトン系溶剤、メタノール、エタノール、イソプロパノール等のアルコール系溶剤、ヘキサメチルシクロトリシロキサン、オクタメチルシクロテトラシロキサン、デカメチルシクロペンタシロキサン等のシリコーン系溶剤、トリフルオロメチルベンゼン、１，３−ビストリフルオロメチルベンゼン、ＨＣＦＣ−２２５等のフッ素系溶剤などが例示される。これらの溶剤は、１種類を単独で使用してもよく、２種類以上を併用してもよい。
【００５５】
また、必要に応じて各種充填剤を用いてもよい。これら充填剤の具体例としては、木粉、パルプ、木綿チップ、アスベスト、ガラス繊維、炭素繊維、マイカ、クルミ殻粉、もみ殻粉、グラファイト、ケイソウ土、白土、ヒュームドシリカ、沈降性シリカ、無水ケイ酸、カーボンブラック、炭酸カルシウム、炭酸マグネシウム、クレー、タルク、酸化チタン、酸化セリウム、炭酸マグネシウム、石英粉末、アルミニウム微粉末、酸化鉄、フリント粉末、亜鉛末などが挙げられる。これらの充填剤は、１種類を単独で用いてもよく、２種類以上を併用してもよい。
【００５６】
以上の他に、プライマー組成物には、必要に応じて各種添加剤を添加してもよい。このような添加剤としては、例えば、老化防止剤、ラジカル禁止剤、金属不活性化剤、オゾン劣化防止剤、貯蔵安定性向上剤、接着性付与剤、各種顔料、染料等を挙げることができる。
【００５７】
このようなプライマー組成物としては、例えば、特開２００４−３３１７０４号公報に記載の組成物が挙げられる。
【００５８】
（ｃ）成分
（ｃ）成分の熱硬化型のパーフルオロポリエーテル系エラストマー組成物としては、１分子中に少なくとも２個のアルケニル基を有し、かつ主鎖中にパーフルオロポリエーテル構造を有するポリマーを主成分とし、これに加え、１分子中に少なくとも２つ、好ましくは３つ以上のＳｉＨ基を有する化合物と、白金族触媒とを用いて、ヒドロシリル化反応によって加熱硬化させるエラストマー組成物が挙げられる。かかる組成物は、特許第２９９０６４６号公報、特許第３４１３７１３号公報、特許第３２３９７１７号公報、特許第３０７７５３６号公報等により詳しく記載されているものであり、商品名ＳＩＦＥＬシリーズ（信越化学工業（株）製）として一般的に入手可能なものである。
【００５９】
より具体的に説明すると、熱硬化型のパーフルオロポリエーテル系エラストマー組成物は、例えば、
（Ｄ）分子中に少なくとも２個のアルケニル基を有し、かつ主鎖中に二価のパーフルオロポリエーテル構造を有するポリマー、
（Ｅ）補強性フィラー、及び
（Ｆ）分子中にヒドロシリル基を有する付加反応可能な架橋剤を前記（Ｄ）成分を硬化させるのに十分な量
を含有してなる架橋性フッ素ゴム組成物であることが好ましい。
【００６０】
上記（Ｄ）成分において、アルケニル基含有パーフルオロ化合物としては、下記一般式（２）で表される直鎖状フルオロポリエーテル化合物であることが好ましい。
【００６１】
【化１４】
0004725730.tif 000015
［式中、Ｘは−ＣＨ2−、−ＣＨ2Ｏ−、−ＣＨ2ＯＣＨ2−又は−Ｙ−ＮＲ−ＣＯ−〔但し、Ｙは−ＣＨ2−又は下記構造式（Ｚ）
【化１５】
0004725730.tif 000016
（ｏ，ｍ又はｐ位）
で示される基、Ｒは水素原子、メチル基、フェニル基又はアリル基〕で表される基、Ｘ’は−ＣＨ2−、−ＯＣＨ2−、−ＣＨ2ＯＣＨ2−又は−ＣＯ−ＮＲ−Ｙ’−〔但し、Ｙ’は−ＣＨ2−又は下記構造式（Ｚ’）
【化１６】
0004725730.tif 000017
（ｏ，ｍ又はｐ位）
で示される基、Ｒは上記と同じ〕で表される基である。ｗは独立に０又は１、ｚは２〜６の整数、ｘ及びｙはそれぞれ独立に０〜２００の整数であり、好ましくはｘ，ｙはそれぞれ独立に２〜１８０の整数であり、特に好ましくはｘ，ｙはそれぞれ独立に１０〜１５０の整数である。］
【００６２】
（Ｅ）成分の補強性フィラーは、塵埃が付着した後の再生過程での耐久性に関連する重要な成分である。フィラーとしては、ヒュームドシリカ、湿式シリカ、粉砕シリカ、炭酸カルシウム、珪藻土、カーボンブラック、各種金属酸化物粉末等を挙げることができ、また、これらを各種表面処理剤で処理したものであってもよい。これらの中で、機械的強度の向上の点から、特にヒュームドシリカが好ましく、更に分散性の向上の点から、ヒュームドシリカをシラン系表面処理剤で処理したものが好ましい。
【００６３】
（Ｅ）成分の補強性フィラーの添加量としては、（Ｄ）成分１００質量部に対して１〜２００質量部が好ましい。特に、機械的特性の安定の点から５〜１００質量部が好ましい。補強性フィラーの添加量が少なすぎると十分な強度が得られない場合があり、多すぎると粘度が増大し、作業性や加工性に支障が出る場合がある。
【００６４】
（Ｆ）成分は、（Ｄ）成分のポリマーを硬化させる架橋剤であり、分子中にヒドロシリル基を有する付加反応可能な架橋剤である。（Ｆ）成分としては、１分子中にケイ素原子に結合した水素原子を少なくとも２個、好ましくは３個以上有するオルガノハイドロジェンポリシロキサン等の有機ケイ素化合物であることが好ましく、特に（Ｄ）成分との相溶性、分散性、硬化後の均一性の観点から、１分子中に１個以上のフッ素含有一価炭化水素基を有するものがより好ましい。
【００６５】
更に、本発明においては、（Ｄ）成分中のアルケニル基とヒドロシリル基との付加反応を促進する触媒を配合することができ、このヒドロシリル化反応触媒は、一般に貴金属の化合物であり、高価格であることから、比較的入手し易い白金又は白金化合物等の白金族金属化合物がよく用いられる。この硬化触媒については、（ａ）成分の説明の中で記載したものと同様のものが使用できる。
【００６６】
（Ｆ）成分の添加量は、（Ｄ）成分のポリマーを硬化させるのに十分な量であればよく、通常、（Ｆ）成分中のヒドロシリル基／（Ｄ）成分中のアルケニル基のモル比率が０．５〜２．０の範囲であることが好ましく、更に好ましくは０．８〜１．５となる範囲であり、白金又は白金化合物等の白金族金属化合物が白金族金属（質量換算）として（Ｄ）成分に対して０．１〜１，０００ｐｐｍ、特に１〜５００ｐｐｍであることが好ましい。
【００６７】
更に、（ｃ）成分には、本発明の目的を損なわない範囲で、上記成分以外の各種添加剤を適宜配合することができる。
（ｃ）成分の熱硬化型のパーフルオロポリエーテル系エラストマー組成物は、上記各成分を常法に準じて混合することにより調製することができる。
【００６８】
一体化したゴム物品の作製方法
本発明のゴム物品の作製方法としては、まず成形品（ａ）を得るため、基体成形用組成物を所定の方法で加熱硬化させる。一般には、金型とプレスを用いて１００〜２００℃、特に１２０〜１８０℃で３〜２０分間、特に５〜１５分間のプレスキュアーを行い、脱型し、その後オーブンなどで１５０〜２００℃で０．５〜４時間のアフターキュアーを行うが、接着性及び接着耐久性の観点から、プレスキュアーのみで留めておき、一体化した後にアフターキュアーを行うことが望ましい。
【００６９】
次に、（ａ）のシリコーンゴム硬化物の表面に（ｂ）成分のプライマー組成物を塗布する。塗布方法は、通常採用されているコーティング法、例えば、刷毛塗り法、スプレーコーティング法、ワイヤバー法、ブレード法、ロールコーティング法、ディッピング法などを用いて行えばよい。プライマー塗布後、通常常温にて１〜３０分、好ましくは２〜１５分風乾させる。風乾のみで次工程に進んでもよいが、プライマーとシリコーンゴムの接着性を確実なものとするために、焼付け処理を施してもよい。焼付け処理は、５０〜１８０℃（好ましくは８０〜１５０℃）で１〜６０分（好ましくは５〜３０分）加熱処理を行う。
ここで、（ｂ）成分のプライマー組成物の塗布量は、プライマー溶液の濃度やシリコーンゴムの表面状態によって異なってくるが、塗布後の状態で０．０１〜５．０ｇ／ｍ2、好ましくは０．１〜２．０ｇ／ｍ2がよい。
【００７０】
最後に、その上に熱硬化型のフッ素系エラストマー組成物を所定の条件で成形、加熱硬化させることによって、シリコーンゴムと接着し、一体となった成形物が得られる。
ここで、フッ素系エラストマー組成物の成形方法としては、金型とプレスを使用する一般的な方法で成形すればよい。
また、この場合のフッ素系エラストマー組成物の加熱硬化条件としては、１００〜１８０℃、好ましくは１２０〜１５０℃のプレスキュアーを行い、その後オーブンなどで１５０〜２００℃で０．５〜４時間のアフターキュアーを行えばよい。
【００７１】
上記のようにして得られたゴム物品は、種々の用途に利用することができる。即ち、耐油性が要求される自動車用ゴム部品、具体的にはフューエル・レギュレーター用ダイヤフラム、パルセーションダンパ用ダイヤフラム、オイルプレッシャースイッチ用ダイヤフラム、ＥＧＲ用ダイヤフラムなどのダイヤフラム類、キャニスタ用バルブ、パワーコントロール用バルブなどのバルブ類、クイックコネクタ用Ｏ−リング、インジェクター用Ｏ−リングなどのＯ−リング類、あるいは、オイルシール、シリンダヘッド用ガスケットなどのシール材など、化学プラント用ゴム部品、具体的にはポンプ用ダイヤフラム、バルブ類、Ｏ−リング類、ホース類、パッキン類、オイルシール、ガスケットなどのシール材など、インクジェットプリンタ用ゴム部品、半導体製造ライン用ゴム部品、具体的には薬品が接触する機器用のダイヤフラム、弁、Ｏ−リング、パッキン、ガスケットなどのシール材など、低摩擦耐磨耗性を要求されるバルブなど、分析、理化学機器用ゴム部品、具体的にはポンプ用ダイヤフラム、弁、シール部品（Ｏ−リング、パッキンなど）、医療機器用ゴム部品、具体的にはポンプ、バルブ、ジョイントなど、また、テント膜材料、シーラント、成型部品、押し出し部品、被覆材、複写機ロール材料、電気用防湿コーティング材、センサー用ポッティング材、燃料電池用シール材、積層ゴム布などに有用である。
【実施例】
【００７２】
以下、実施例及び比較例を示し、本発明を具体的に説明するが、本発明は下記の実施例に制限されるものではない。
【００７３】
実施例及び比較例で用いられる組成物
シリコーンゴム硬化物（Ａ）；ＫＥ９５１（信越化学工業（株）製、パーオキサイド架橋タイプ標準配合組成物）１００質量部に、ヒュームドシリカ「アエロジルＡ−３００」（日本アエロジル（株）製、表面未処理品、ＢＥＴ比表面積３００ｍ2／ｇ）２質量部を２本ロールで添加配合し、１０ｃｍ×２．５ｃｍ×２ｍｍ厚のシート状の型を用いて１６５℃，１０分のプレスキュアーで硬化させたもの。
【００７４】
シリコーンゴム硬化物（Ｂ）；ＫＥ９５１（信越化学工業（株）製、ヒドロシリル化付加架橋タイプ標準配合組成物）１００質量部に、ヒュームドシリカ「アエロジルＡ−３００」（日本アエロジル（株）製、表面未処理品、ＢＥＴ比表面積３００ｍ2／ｇ）２質量部を２本ロールで添加配合し、１０ｃｍ×２．５ｃｍ×２ｍｍ厚のシート状の型を用いて１５０℃，１０分のプレスキュアーで硬化させたもの。
【００７５】
フロロシリコーンゴム硬化物（Ｃ）；ＦＥ２７１（信越化学工業（株）製、パーオキサイド架橋タイプ標準配合組成物）１００質量部に、ヒュームドシリカ「アエロジルＡ−３００」（日本アエロジル（株）製、表面未処理品、ＢＥＴ比表面積３００ｍ2／ｇ）２質量部を２本ロールで添加配合し、１０ｃｍ×２．５ｃｍ×２ｍｍ厚のシート状の型を用いて１６５℃，１０分のプレスキュアーで硬化させたもの。
【００７６】
シリコーンゴム硬化物（Ｄ）；ＫＥ９５１（信越化学工業（株）製、パーオキサイド架橋タイプ標準配合組成物）をそのまま１０ｃｍ×２．５ｃｍ×２ｍｍ厚のシート状の型を用いて１６５℃，１０分のプレスキュアーで硬化させたもの。
【００７７】
フロロシリコーンゴム硬化物（Ｅ）；ＦＥ２７１（信越化学工業（株）製、パーオキサイド架橋タイプ標準配合組成物）をそのまま１０ｃｍ×２．５ｃｍ×２ｍｍ厚のシート状の型を用いて１６５℃，１０分のプレスキュアーで硬化させたもの。
【００７８】
プライマー組成物（Ｆ）；下記製造例１の組成物
【００７９】
パーフルオロポリエーテル系エラストマー組成物（Ｇ）；ＳＩＦＥＬ３１５５（信越化学工業（株）製、ヒドロシリル化付加架橋タイプ標準配合組成物）
【００８０】
［製造例１］（プライマー組成物の製造）
撹拌機付き容器に下記式（３）
【化１７】
0004725730.tif 000018
（但し、ｍ＋ｎの平均は１３）
で表されるフルオロポリエーテル化合物１０質量部、テトラノルマルブトキシチタネート２．０質量部、テトラエトキシシラン１．０質量部、γ−グリシドキシプロピルトリメトキシシラン１．５質量部、ジブチルスズジメトキシド０．１質量部、１，３−ビストリフルオロメチルベンゼン５０質量部、メチルイソブチルケトン３０質量部を投入し、均一溶解してプライマー組成物を調製した。
【００８１】
評価用一体成形品の製造方法
シリコーンゴムシート（Ａ、Ｂ、Ｃ、Ｄ又はＥ；１０ｃｍ×２．５ｃｍ×２ｍｍ厚）にプライマー組成物Ｆを塗布する。このとき、塗布する部分は、シリコーンゴムシートの半分（５ｃｍ×２．５ｃｍ）だけにする。
プライマー塗布後、室温で風乾１０分、その後１２０℃で１０分加熱処理する。
プライマー塗布したシートを１０ｃｍ×２．５ｃｍ×４ｍｍ厚の金型に仕込む。
パーフルオロポリエーテル系エラストマー組成物Ｇを金型に仕込み、ゴム用プレスで１５０℃，１０分の条件で架橋硬化させた後、２００℃，４時間のオーブンキュアーを行う。これにより、図１に示すような半分だけ接着したテストピースが出来上がる。
なお、図１中、１はパーフルオロポリエーテル系ゴム、２はシリコーンゴム、３はプライマーである。
【００８２】
界面接着性（一体成形界面）評価方法
（１）剥離状態：図１に示すテストピースにおいて、右半分の接着していない部分のパーフルオロポリエーテル系ゴムとシリコーンゴムをそれぞれ引っ張りながら引き剥がしたときの界面のゴムはがれ具合を評価した。
○：ゴムが凝集破壊して材料界面は安定
×：界面の凝集破壊が皆無な状態で剥離
【００８３】
（２）溶剤膨潤：トルエン（対シリコーン）又はメチルエチルケトン（対フルオロシリコーン）に２４時間浸漬させて一方のゴム材質のみを膨潤させたときの状態を評価した。
○：一方のゴムが膨潤しても剥離しない安定なゴム界面状態
×：２４時間以内に剥離
【００８４】
［実施例１〜３］
表１に示す組み合わせでシリコーンゴムとパーフルオロポリエーテル系ゴムの一体成形品を評価した。結果を表１に示す。
一体成形品の界面は安定であり、良好に接着している。
【００８５】
［比較例１，２］
表１に示す組み合わせでシリコーンゴムとパーフルオロポリエーテル系ゴムの一体成形品を評価した。結果を表１に示す。
シリコーンゴム側に未処理のヒュームドシリカを添加していないので、界面の接着性に劣る。
【００８６】
【表１】
0004725730.tif 000019
【図面の簡単な説明】
【００８７】
【図１】本発明の実施例で作製した評価用一体成形品の概略断面図である。
【符号の説明】
【００８８】
１    パーフルオロポリエーテル系ゴム
２    シリコーンゴム
３    プライマー
【図１】
0004725730.tif 000023